【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
ポリマーのコアが非溶融流動性ポリテトラフルオロエチレンを含み、ポリマーのシェルが溶融成形可能なパーフルオロポリマーを含むコア／シェルポリマーであって、溶融成形可能であることを特徴とするコア／シェルポリマー。
【請求項２】
ポリマーのコアがその少なくとも５０重量％を構成し、かつ、ゼロの溶融流量を有し、前記コアが、少なくとも１．５重量％の改質剤を含有するポリテトラフルオロエチレンをさらに含み、ポリマーのシェルが溶融成形可能なパーフルオロポリマーを含み、コア／シェルポリマーが溶融ブレンドされるとチキソトロピーを示し、前記チキソトロピーが、キャピラリー流動計法によって測定される場合、剪断速度を約１０ｓ−１から約１００ｓ−１に増加させたとき、溶融成形可能なパーフルオロポリマー単独に対する同じ剪断速度における溶融粘度の減少より少なくとも約１０％大きい溶融粘度の減少によって特徴づけられることを特徴とするコア／シェルポリマー。
【請求項３】
ポリマーのコアがその少なくとも５０重量％を構成し、かつ、ゼロの溶融流量を有し、前記コアが、少なくとも１．５重量％の改質剤を含有するポリテトラフルオロエチレンをさらに含み、ポリマーのシェルが溶融成形可能なパーフルオロポリマーを含み、コア／シェルポリマーが溶融成形可能であり、そして少なくとも２５００サイクルの１．２７ｍｍＭＩＴ曲げ寿命を示すことを特徴とするコア／シェルポリマー。
【請求項４】
コア／シェルポリマーを溶融ブレンドする工程を含む方法であって、前記ポリマーのコアが非溶融流動性ポリテトラフルオロエチレンを含み、前記ポリマーのシェルが溶融成形可能なパーフルオロポリマーを含み、前記溶融ブレンドが、キャピラリー流動計法によって測定される場合、剪断速度を約１０ｓ−１から約１００ｓ−１に増加させたとき、溶融成形可能なパーフルオロポリマー単独に対する同じ剪断速度における溶融粘度の減少より少なくとも約１０％大きい溶融粘度の減少によって特徴づけられるチキソトロピーを示すことを特徴とする方法。
【手続補正２】
【補正対象書類名】明細書
【補正対象項目名】０１３１
【補正方法】変更
【補正の内容】
【０１３１】
実施例５０Ｃ−１〜５０Ｃ−１０のコア／シェルポリマーのチキソトロピーは高く、４８．７９重量％以上のコア含有率で３００００を超えた。実施例５０Ｃ−９および５０Ｃ−１０のポリマーについての１．２７ｍｍＭＩＴ曲げ寿命は極めて高く、引張強度および伸びは、コア含有率が５０重量％から増加したときにも本質的に保持された。
なお、本発明の好ましい態様としては以下のものを挙げることができる。
１． ポリマーのコアが非溶融流動性ポリテトラフルオロエチレンを含み、ポリマーのシェルが溶融成形可能なパーフルオロポリマーを含むコア／シェルポリマーであって、溶融成形可能であることを特徴とするコア／シェルポリマー。
２．溶融ブレンドされるとチキソトロピーを示す１に記載のコア／シェルポリマーであって、前記チキソトロピーが、キャピラリー流動計法によって測定される場合、剪断速度を約１０ｓ−１から約１００ｓ−１に上げたとき、溶融成形可能なパーフルオロポリマー単独に対する同じ剪断速度における溶融粘度の減少より少なくとも１０％大きい溶融粘度の減少によって特徴づけられることを特徴とするポリマー。
３．前記パーフルオロポリマーがテトラフルオロエチレンと、３〜８個の炭素原子を有するパーフルオロオレフィンおよびアルキル基が１〜５個の炭素原子を含有するパーフルオロ（アルキルビニルエーテル）からなる群から選択される少なくとも１種のモノマーとの共重合体を含むことを特徴とする１に記載のコア／シェルポリマー。
４．前記非溶融流動性ポリテトラフルオロエチレンが前記非溶融流動性ポリテトラフルオロエチレンと前記溶融成形可能なパーフルオロポリマーとを合わせた重量の少なくとも約０．１重量％を構成することを特徴とする１に記載のコア／シェルポリマー。
５．前記ポリマーを溶融混合すると、前記溶融成形可能なパーフルオロポリマーの連続相が、前記非溶融流動性ポリテトラフルオロエチレンコアが中に分散された状態で形成されるように有効量の前記溶融成形可能なパーフルオロポリマーが前記シェル中に存在することを特徴とする４に記載のコア／シェルポリマー。
６．前記非溶融流動性ポリテトラフルオロエチレンが前記非溶融流動性ポリテトラフルオロエチレンと前記溶融成形可能なパーフルオロポリマーとを合わせた重量の約４〜４０重量％を構成することを特徴とする１に記載のコア／シェルポリマー。
７．前記ポリテトラフルオロエチレンが改質されていることを特徴とする１に記載のコア／シェルポリマー。
８．ポリマーのコアがその少なくとも５０重量％を構成し、かつ、ゼロの溶融流量を有し、前記コアが、少なくとも１．５重量％の改質剤を含有するポリテトラフルオロエチレンをさらに含み、ポリマーのシェルが溶融成形可能なパーフルオロポリマーを含み、コア／シェルポリマーが溶融ブレンドされるとチキソトロピーを示し、前記チキソトロピーが、キャピラリー流動計法によって測定される場合、剪断速度を約１０ｓ−１から約１００ｓ−１に増加させたとき、溶融成形可能なパーフルオロポリマー単独に対する同じ剪断速度における溶融粘度の減少より少なくとも約１０％大きい溶融粘度の減少によって特徴づけられることを特徴とするコア／シェルポリマー。
９．ポリマーのコアがその少なくとも５０重量％を構成し、かつ、ゼロの溶融流量を有し、前記コアが、少なくとも１．５重量％の改質剤を含有するポリテトラフルオロエチレンをさらに含み、ポリマーのシェルが溶融成形可能なパーフルオロポリマーを含み、コア／シェルポリマーが溶融成形可能であり、そして少なくとも２５００サイクルの１．２７ｍｍＭＩＴ曲げ寿命を示すことを特徴とするコア／シェルポリマー。
１０．前記コアが前記ポリマーの少なくとも９０重量％を構成し、かつ、前記ＭＩＴ曲げ寿命が少なくとも７０００サイクルであることを特徴とする９に記載のコア／シェルポリマー。
１１．前記改質剤がフッ素化ビニルエーテルであることを特徴とする９に記載のコア／シェルポリマー。
１２．８に記載のコア／シェルポリマーから、あるいは前記コア／シェルポリマーの溶融混合ブレンドから作られることを特徴とする圧縮成形品。
１３．８に記載のコア／シェルポリマーを溶融混合することによって得られることを特徴とする混合物。
１４．前記コアを形成する工程と、前記溶融成形可能なパーフルオロポリマーを前記コア上に形成するパーフルオロモノマーを重合させる工程とを含むことを特徴とする１に記載のコア／シェルポリマーの製造方法。
１５．コア／シェルポリマーを溶融ブレンドする工程を含む方法であって、前記ポリマーのコアが非溶融流動性ポリテトラフルオロエチレンを含み、前記ポリマーのシェルが溶融成形可能なパーフルオロポリマーを含み、前記溶融ブレンドが、キャピラリー流動計法によって測定される場合、剪断速度を約１０ｓ−１から約１００ｓ−１に増加させたとき、溶融成形可能なパーフルオロポリマー単独に対する同じ剪断速度における溶融粘度の減少より少なくとも約１０％大きい溶融粘度の減少によって特徴づけられるチキソトロピーを示すことを特徴とする方法。
１６．１５に記載の方法の溶融ブレンドを含むことを特徴とする溶融成形可能なブレンド。
１７．前記溶融ブレンドする工程が、前記溶融成形可能なパーフルオロポリマーの連続相中にコアの分散系を生成することを特徴とする１５に記載の方法。
１８．前記溶融ブレンドする工程が、前記コア／シェルポリマーと、独立して供給されるパーフルオロポリマーとを溶融ブレンドすることを含み、前記独立して供給されるパーフルオロポリマーが前記シェルの前記パーフルオロポリマーと相溶性であり、前記独立して供給されるパーフルオロポリマーと前記シェルの前記パーフルオロポリマーとが前記連続相を形成することを特徴とする１７に記載の方法。
１９．溶融ブレンドされるとチキソトロピーを示す１に記載のコア／シェルポリマーであって、キャピラリー流動計法によって測定される場合、剪断速度を約１０ｓ−１から約１００ｓ−１に増加させたとき、溶融成形可能なパーフルオロポリマー単独に対する同じ剪断速度における溶融粘度の減少より少なくとも約１０％大きい溶融粘度の減少によって特徴づけられることを特徴とする１に記載のコア／シェルポリマー。